Brevet FR2194667A1 — publié le 19740301

L'invention concerne un plâtre et en tarticulier un platre utilisé pour les enduits ou pour les moules dans l'industrie céramique comportant des additions qui évitent les effets de la corrosion et en particulier la formation de rcuille dans la masse. On-sait que le platre en tant que liant est obtenu â partir de la pierre à plâtre qui, avant et aussi après la calcination, est moulue sous l'effet de différentes opérations de broyage. Au cours de ces opérations de broyage, il se produit une usure des broyeurs, ce qui fait que des particules de fer tres fines se trouvent mélangées au plâtre moulu.Lors du traitement de tels plâtres semi-hydratés ou cuits a de hautes températures, en vué de la préparation d'enduits mécaniques ou de moules pour l'industrie céramique, les effets conjugués de l'eau de gâchage et de lwoxygène de l'air provoquent la formation d'oxyde de fer, ce qui est particulièrement gênant dans les moules céramiques étant donné que lors de la forna tion des pâtes céramiques a' partir de la barbotine ces particules de rouille pénètrent dans la pâte céramique et recouvrent celle-ci de taches de couleur roule. Lors de la mise en oeuvre de tels plâtres semi-hydratés ou cuits à de hautes températures sous forme d'enduits mécaniques, il peut arriver, lorsque l'enduit est appliqué à l'état humide sous forme de bouillie sur un fond par exemple sur un fond en métal ferreux,qu'S se forme de la rouille qui finalement sera visible à travers la peinture et les papiers peints. Afin d'éviter ces inconvénients, la présente invention a pour objet un plâtre possédant des qualités inhibitives s'opposant à la corrosion et à la formation de rouille. Ceci est obtenu par le fait que le plâtre contient un inhibiteur supprimanst la corrosion et la formation de rouille et est régulé à une valeur de pH supérieure à 8. Comme inhibiteur les produits qui conviennent sont lès chromates, phosphatesi, borates et polyphosphates condensés solubles à l'eau parmi losquelsn sont particulièrerent recommandés le bichromate de potassium et les polyphosphates condensés par exemple le produit qui est commercialisé sous la marque "kalgon". Le réglage de la valeur du pH est avantageusement effectué par addition d'un agent alcalin soluble â l'eau tel que l'hydroxyde de calcium (Ca (OH)2). Pour l'utilisation du mélange de plâtre comme mortier d'enduit, la valeur du pH doit avantageusement se situer aux environs de 10. La préparation d'un tel plâtre se fai dans les locaux du fabricant, en additionnant au mélange a et/ou P de sulfate de calcium semi-hydraté ou à l'anhydrite actif, du bichromate de potassium finement moulu dans une Droportion de toto1 à O,1S en poids. Lorsque l'inhibiteur est un phosphate soluble dans l'eau ou un borate, par exemple l'hydrogénophosphate de calcium, la quantité à ajopter se situe entre 0,05 et 0t5S en poids. De mie l'hydroxyde de calcium pour l'obtention de la valeur du pH recherché est également ajouté par le fabricant. Il est également possible que le fabricant se contente d'ajouter l'hydroxyde de calcium au sulfate de calcium semihydraté ou au plâtre cuit à haute température, alors que l'inhibiteur est ajouté par l'utilisateur. L'inhibiteur finement moulu peut être ajouté et dissous directement dans'l'eau de gâchage. Finalement on pourrait également préparer des solutions aqueuses de l'inhibiteur sous des concentrations- définies, solutions qui. pourraient remplacer une partie déterminée de l'eau de gâchage. Le mélange de plâtre peut de même naturellement contenir, comme cela est connu, tous les autres produits d'addition comme par exemple des durcisseurst des retardateurs, etc. RVIDND TCATTONS 1, Un platre pressentant des propriétés anti-corrosives et évitant en particulier la formation de rouille, caractérisé par le fait que le plâtre contient un inhibiteur supprimant la corrosion et la formation de la rouille et est réglé à une valseur de pH supérieure à 8. 2. Un plâtre selon la revendication 1 caractérisé par le fait que l'inhibiteur est un chromate, un phosphate ou un borate soluble à l'eau. 3. Un plâtre selon l'une quelconque des revendications 1 et 2, caractérisé par le fait que l'inhibiteur est un bichromate alcalin, en particulier du bichromate de potassium ou de l'hydre génophosphate de calcium ou un polyphosphate condensé tel que le "kalgon". 4. Un plâtre selon l'une quelconque des revendications l a 3, caractérisé por le fait que l'inhibiteur est ajouté au mélange de platre terminé et sec au moment de la fabrication. 5. Un platre selon l'une quelconque des revendications 1 à 3, caractérisé par le fait que l'inhibiteur est contenu dans l'eau de gâchage. 6. Un plâtre selon l'une quelconque des revendications 1 à 5, caractérisé par le fait que le mélange de plâtre contient un agent alcalin qui porte le pH à une valeur supérieure à 8. 7. Un plâtre selon la revendication 6, c aractérisé par le fait que l'agent alcalin est de l'hydroxyde de calcium. 8. Un plâtre selon la revendication 7, caractérisé par le fait que l'hydroxyde de calcium est ajouté au mélange au moment de la fabrication. 9. Un plâtre 'selon l'une quelconque des revendications 1 à 8, caractérisé par le fait que la quantité de l'inhibiteur ajoutée varie entre 0,01 à 0,1S en poids pour les chromates solubles à l'eau et entre 0,05 et 0,5fi en poids pour les phosphates et les borates solubles à l'eau. 10. Irn plâtre selon l'une quelconque des revendications 1 à 5 et 7 à 9, c aractérisé par le fait que, pour l'utilisation du mélange de plâtre comme mortier d'enduit, la valeur du pH est réglée à 10. l1.Un plâtre selon l'une quelconque des revendications 1 à 10, caractérisé par le fait que la teinte du chromate alcalin est masquée (recouverte) en jaune par addition de 0,05 à 0,2% d'oxyde de fer.